ЖАРОСТОЙКИЙ КОМПОНЕНТ

1. Жаростойкий компонент, подвергающийся трению о другой компонент в условиях высокой температуры, при этом жаростойкий компонент содержит:
основную часть из TiAl-интерметаллического соединения, имеющую поверхность трения, подвергающуюся трению о другой компонент, и
стойкое к истиранию покрытие, нанесенное на поверхность трения, причем стойкое к истиранию покрытие образовано путем осаждения в разряде материала расходуемого электрода из стойкого к истиранию металла.
2. Жаростойкий компонент по п.1, в котором перед осаждением в разряде основная часть нагрета до температуры перехода от хрупкого разрушения к пластичному или до более высоких температур.
3. Жаростойкий компонент по п.1, в котором стойкое к истиранию покрытие образовано осаждением в разряде в масле, содержащем тонкодисперсный порошок.
4. Жаростойкий компонент по п.1, в котором перед осаждением в разряде поверхность трения обработана дробеструйным упрочнением.
5. Жаростойкий компонент по п.1, в котором стойкое к истиранию покрытие содержит сплав Co, включающий Cr.
6. Жаростойкий компонент по п.1, в котором расходуемый электрод образован из порошка, содержащего сплав Co, включающий Cr, любым способом, выбранным из группы, включающей прессование, прессование с по меньшей мере частичным спеканием после прессования, шликерное литье, инжекционное формование и распыление.
7. Жаростойкий компонент по п.1, дополнительно содержащий
наплавленный слой, в котором состав плавно меняется в направлении толщины между покрытием и основной частью.
8. Жаростойкий компонент, подвергающийся трению о другой компонент в условиях высокой температуры, при этом жаростойкий компонент содержит:
основную часть из TiAl-интерметаллического соединения, имеющего поверхность трения, подвергающуюся трению о другой компонент, и
покрытие, имеющее абразивную способность, нанесенное на поверхность трения, причем покрытие образовано осаждением в разряде материала расходуемого электрода из металла, имеющего абразивную способность, и керамики.
9. Жаростойкий компонент по п.8, в котором перед осаждением в разряде основная часть нагрета до температуры перехода от хрупкого разрушения к пластичному или до более высоких температур.
10. Жаростойкий компонент по п.8, в котором покрытие с абразивной способностью образовано выполнением осаждения в разряде в масле, содержащем тонкодисперсный порошок.
11. Жаростойкий компонент по п.8, в котором перед осаждением в разряде поверхность трения обработана дробеструйным упрочнением.
2
3
4
3
2
2
3
2
4
12. Жаростойкий компонент по п.8, в котором покрытие, имеющее абразивную способность, содержит металл и керамику, причем металл включает металл, выбранный из группы кобальтовых сплавов и никелевых сплавов, а керамика включает один или более материалов, выбранных из группы, включающей cBN, TiC, TiN, TiAlN, TiB, WC, SiC, SiN, CrC, AlO, ZrO-Y, ZrC, VC и BC.
2
3
4
3
2
2
3
2
4
13. Жаростойкий компонент по п.8, в котором расходуемый электрод содержит металл и керамику, причем металл включает металл, выбранный из группы кобальтовых сплавов и никелевых сплавов, а керамика включает один или более материалов, выбранных из группы, включающей cBN, TiC, TiN, TiAlN, TiB, WC, SiC, SiN, CrC, AlO, ZrO-Y, ZrC, VC и BC, причем расходуемый электрод образован из порошка металла и керамики способом, выбранным из группы, включающей прессование, прессование с по меньшей мере частичным спеканием после прессования, шликерное литье, инжекционное формование и распыление.
14. Жаростойкий компонент по п.8, дополнительно содержащий
наплавленный слой, в котором состав плавно меняется в направлении толщины между покрытием и основной частью.